FR 3053972 A1 20180119 FR 1656653 A 20160712 COMPOSITION ADHESIVE BICOMPOSANTE A BASE DE POLYURETHANE DOMAINE DE L'INVENTION La présente invention concerne une composition adhésive bicomposante à base de polyuréthane. L'invention concerne également une structure multicouche (ou complexe) comprenant au moins deux couches de matériau liées entre elle par une couche de la composition adhésive selon l'invention. Elle concerne également un procédé de complexage adapté à la fabrication de ladite structure multicouche, ainsi que l'utilisation d'une structure multicouche selon l'invention dans le domaine de l'emballage flexible, notamment pour la fabrication d'emballages flexibles destinés au conditionnement de produits alimentaires, cosmétiques, pharmaceutiques ou d'hygiène corporelle. ARRIERE-PLAN TECHNOLOGIQUE Les emballages flexibles destinés au conditionnement des produits les plus divers, tels ceux fabriqués par les industries agroalimentaire, cosmétique ou de la détergence, sont généralement constitués de plusieurs couches (sous forme de feuilles ou de films) dont l'épaisseur est comprise entre 5 et 150 i.tm et qui sont constituées de différents matériaux comme le papier, un métal (par exemple l'aluminium) ou encore des polymères thermoplastiques. La structure multicouche correspondante, dont l'épaisseur peut varier de 20 à 400 iam, permet de combiner les propriétés des différentes couches individuelles de matériau et d'offrir ainsi au consommateur un ensemble de caractéristiques adaptées à l'emballage souple final comme, par exemple : - son apparence visuelle (notamment celle des éléments imprimés présentant l'information concernant le produit emballé et destinée au consommateur), - un effet de barrière à l'humidité, aux gaz (02, N2, CO2, et leurs mélanges) et/ou à la lumière et aux rayons ultra-violet (UV), - un contact alimentaire sans risques de toxicité ou de modification des propriétés organoleptiques des aliments emballés, - une résistance chimique pour certains produits tels que le ketchup ou le savon liquide, - une bonne tenue à température élevée, par exemple en cas de pasteurisation ou de stérilisation. En particulier, le joint adhésif formé par réticulation de la couche adhésive reliant les couches individuelles de l'emballage doit conserver un niveau de cohésion suffisant après traitement thermique, afin d'éviter tout phénomène de délamination. 3053972 2 Pour constituer l'emballage final, le complexe est généralement mis en forme par thermoscellage, à une température variant d'environ 120 à 250 °C, cette dernière technique étant également utilisée pour la fermeture de l'emballage autour du produit destiné au consommateur. Les diverses couches de matériau qui composent le complexe sont combinées ou assemblées par contrecollage au cours de procédés industriels de complexage (également dénommés par le terme "lamination"). Ces procédés mettent en oeuvre des adhésifs (ou colles) et des dispositifs (ou machines) conçus à cet effet. Le complexe ainsi obtenu est souvent lui-même qualifié par le terme "laminé" et la composition adhésive employée à cet effet « adhésif de lamination ». Ces procédés comprennent tout d'abord une étape d'enduction de la composition adhésive sur une première couche de matériau, qui consiste en un dépôt d'une couche de colle continue et d'épaisseur contrôlée généralement inférieure à 10 um, correspondant à une quantité de colle (ou grammage) également contrôlée, ne dépassant pas en général 10 g/m2. Cette étape d'enduction est suivie d'une étape de contrecollage d'une deuxième couche de matériau, identique ou différent de la première, consistant en l'application sous pression de cette deuxième couche de matériau sur la première couche de matériau recouverte de la couche de colle. Les compositions adhésives bicomposantes à base de polyuréthane sont couramment utilisées pour ce type d'application. Ces compositions sont fournies au complexeur sous la forme de 2 compositions (ou composants) : - l'un (appelé composant -NCO) contenant des entités chimiques porteuses de groupements terminaux isocyanates, et - l'autre (appelé composant -OH) contenant des entités chimiques porteuses de groupements terminaux hydroxyles. Le mélange de ces 2 composants est réalisé à chaud à une température comprise entre 35 et 80 °C par l'opérateur de la machine de complexage, préalablement à sa mise en oeuvre et permet, grâce à une viscosité appropriée, le fonctionnement correct de celle-ci. A l'issue de l'enduction du mélange ainsi obtenu et de l'opération de contrecollage, les groupements isocyanates du composant -NCO réagissent avec les groupements hydroxyle du composant -OH, selon une réaction dite de réticulation, pour former un polyuréthane qui se présente sous la forme d'un réseau tridimensionnel comportant des groupes uréthanes, assurant la cohésion du joint adhésif entre les 2 couches de matériau contrecollées. Les structures multicouches obtenues après complexage sont généralement enroulées sous la forme de bobines appelées bobines mères, lesquelles sont ensuite généralement stockées 3053972 3 à température ambiante ou dans une étuve afin d'assurer une réticulation suffisante de la couche adhésive. L'opération de complexage est très souvent suivie par une opération de découpe de la structure multicouche composite qui est également réalisée par le complexeur, de manière à générer, à partir d'une bobine mère de ladite structure, plusieurs bobines filles de plus faible largeur, comprise par exemple entre 10 cm et 1 m. Ces bobines filles sont destinées à être transportées et livrées aux divers industriels clients des complexeurs, qui les mettent en oeuvre directement sur leurs chaînes de conditionnement pour procéder à l'emballage de leurs propres produits, par exemple agroalimentaires, cosmétiques ou détergents, et destinés, notamment, au consommateur. Les entités chimiques présentes dans le composant -NCO sont le plus souvent des composés chimiques polymériques porteuses de groupements terminaux isocyanates (souvent dénommés prépolymères car précurseurs du polyuréthane réticulé final constitutif du joint adhésif), lesquels sont généralement eux-mêmes des polyuréthanes produits par la réaction d'un excès stoechiométrique d'au moins un diisocyanate avec au moins un polyéther polyol et/ou polyester polyol. Les entités chimiques présentes dans le composant -OH sont le plus souvent des composés polymériques ou non, parfois d'origine naturelle (comme l'huile de ricin), qui incluent généralement des polymères de type polyéther polyol et/ou polyester polyol, de masse moléculaire moyenne en nombre Mn (ou de masse molaire) allant de 400 à 4000 g/mol. Toutefois, ces compositions adhésives bicomposantes à base de polyuréthane présentent en général l'inconvénient de mettre en oeuvre un composant -NCO comprenant des teneurs résiduelles importantes en monomères diisocyanates provenant de la réaction de synthèse du prépolymère de polyuréthane porteur de groupements NCO (ou à terminaisons NCO). Ces monomères diisocyanates résiduels sont en effet susceptibles de conduire à un certain nombre d'effets indésirables. On entend par « monomère diisocyanate », un composé hydrocarboné de faible masse molaire (inférieure à 700 g/mol) possédant deux groupes isocyanate. En particulier, on entend par « monomère diisocyanate aromatique », un monomère diisocyanate tel que défini précédemment, dans lequel l'un des groupes NCO est relié par une liaison covalente à un atome de carbone faisant parti d'un cycle hydrocarboné aromatique tel qu'un groupe phényle. L'inconvénient des monomères diisocyanates aromatiques tels que le toluène diisocyanate (TDI) ou le diisocyanate de diphénylméthane (MDI), est qu'ils sont susceptibles de migrer à travers l'emballage, et de former par hydrolyse au contact de l'eau ou de l'humidité 3053972 4 présente dans les aliments ou autres produits emballés, des amines aromatiques primaires, considérées comme toxiques. Afin de tenir compte des effets indésirables liés à la présence de ces monomères diisocyanates aromatiques, la réglementation impose pour certains types de produits notamment dans le domaine alimentaire, un étiquetage particulier du produit, dès lors que la concentration en monomères diisocyanates aromatiques dépasse 0,1% en poids du poids du produit. Pour pallier à ces inconvénients et répondre aux exigences sanitaires sus-mentionnées, une des solutions envisagée a été de réduire la teneur résiduelle en monomères diisocyanates aromatiques. Toutefois, les procédés mis en oeuvre à cet effet sont contraignants. Une autre solution a été de préparer le prépolymère de polyuréthane à terminaisons NCO à partir de monomère diisocyanate aliphatique, c'est-à-dire de monomère diisocyanate non aromatique et en particulier de monomère diisocyanate dans lequel aucun des groupes NCO n'est relié par une liaison covalente à un atome de carbone faisant parti d'un cycle hydrocarboné aromatique tel qu'un groupe phényle. En effet, les monomères diisocyanates aliphatiques ne présentent pas les inconvénients sus-cités. Toutefois, il est souhaitable de limiter également leur teneur car certains d'entre eux, tels que l'IPDI, peuvent également poser des problèmes de santé, étant classés comme sensibilisants. La demande de brevet W02006/026670 divulgue des compositions adhésives bicomposantes à base de polyuréthane comprenant dans un premier composant noté A une composition comprenant, en solvant, un prépolymère de polyuréthane obtenu par réaction d'un mélange d'IPDI et d'un triisocyanate isocyanurate d'IPDI avec un mélange d'un polyester diol 1 et 2 et de bisphénol A propoxylé, avec un aminosilane, et dans un deuxième composant noté B une composition comprenant, en solvant, au moins un polyester polyol ramifié et une résine époxydée issue de bisphénol A et d' épichlorhydrine. Toutefois, les compositions adhésives bicomposantes décrites dans ce document ne donnent pas entière satisfaction, et restent à améliorer sur un certain nombre de points, notamment au regard de leur performance adhésive, de leur tenue à la stérilisation, de leur innocuité, et de leur vitesse de réticulation. En effet, ces compositions réticulent lentement et ne permettent pas d'atteindre rapidement les performances adhésives souhaitées, notamment dans le cas du collage de matériaux métalliques, ce qui oblige l'opérateur à placer les structures multicouches dans une étuve ou un four à 60°C, afin de réduire la durée de réticulation à un niveau acceptable. 3053972 En particulier, les compositions adhésives bicomposantes décrites ne permettent pas de fabriquer rapidement des structures multicouches présentant un niveau de cohésion élevé, tel que souhaité dans certains types d'applications ou de procédés. En particulier, lorsqu'on souhaite transformer ou traiter les structures multicouches obtenues, par exemple par une opération de découpe, de thermoscellage, suivi d'un éventuel traitement de pasteurisation ou stérilisation, l'opérateur doit attendre que la structure multicouche présente un niveau de cohésion suffisant avant de pouvoir opérer, sous peine d'obtenir une découpe imparfaite et/ou l'obtention d'un emballage non conforme. En outre, les structures multicouches décrites, obtenues avec les compositions de l'art antérieur, présentent, après stérilisation, des signes de dégradation du joint adhésif se traduisant notamment par une perte significative de cohésion du joint adhésif, au-delà de 30% par rapport à sa valeur initiale mesurée avant stérilisation. Par ailleurs, l'utilisation de quantité importante de solvant dans les compositions adhésives est peu souhaitée, car cela conduit à un procédé de complexage de faible cadence, peu compacte, et potentiellement plus dangereux dans le cas de solvant inflammable et volatil. Ainsi, il existe un besoin de mettre au point une composition adhésive à base de polyuréthane ne présentant pas les inconvénients de l'art antérieur sus-cité. Le but de la présente invention est de fournir une composition adhésive à base de polyuréthane, substantiellement voire totalement exempte de monomères diisocyanate aromatique et/ou aliphatique, convenant la production à haut rendement de structures multicouches utilisables pour la fabrication d'emballages flexibles. En particulier, on cherche à mettre au point une composition adhésive à base de polyuréthane qui présente une vitesse de réticulation satisfaisante à température ambiante (23°C), permettant de produire rapidement (en moins de 5 jours) des complexes avec un excellent niveau de cohésion. En particulier, on cherche à mettre au point une composition adhésive à base de polyuréthane qui présente une meilleure tenue thermique, en particulier qui présente un meilleur comportement vis-à-vis du test de pasteurisation et/ou stérilisation. En particulier, on cherche à mettre au point une composition adhésive à base de polyuréthane convenant à la fabrication d'un large éventail de structures multicouche, notamment celles comprenant au moins une couche de matériau métallique, et utilisables pour la fabrication d'emballages flexibles. 3053972 6 En particulier, on cherche à mettre au point une composition adhésive à base de polyuréthane pouvant être mise en oeuvre avec une teneur réduite en solvant (de préférence inférieure à 45% en poids du poids totale de la composition adhésive). En particulier, on cherche à mettre au point une composition adhésive à base de polyuréthane simple à préparer par mélange de ses composants à température ambiante (23°C), et facile à mettre en oeuvre par un procédé industriel de complexage classique, sans qu'il soit nécessaire d'accélérer la réaction de réticulation de la couche adhésive par chauffage. Il a maintenant été trouvé que la composition adhésive objet de la présente demande permettait de répondre à ses besoins. En particulier, la composition adhésive selon l'invention permet de fabriquer avec un niveau de cohésion satisfaisant une structure multicouche convenant à la fabrication d'emballage flexible et capable de résister à un traitement thermique à haute température allant de 60°C à 135°C, tel qu'une pasteurisation (70°C à 99°C) et mieux encore une stérilisation (100°C à 135°C). En particulier, la composition adhésive selon l'invention permet de fabriquer avec excellent un niveau de cohésion, différents types de laminés utilisables pour la fabrication d'emballages flexibles, y compris ceux à base de matériaux métalliques. En particulier, la composition adhésive selon l'invention peut être mise en oeuvre avec une teneur en solvant inférieure ou égale à 45% en poids du poids de la composition adhésive. En particulier, le composant -NCO utilisé selon l'invention peut comprendre une teneur réduite en solvant tout en présentant une viscosité satisfaisante pour être mélangé à température ambiante. En particulier, la composition adhésive selon l'invention réticule rapidement à température ambiante après mélange des composants -NCO et -OH, et permet donc de produire avec des vitesses de lignes élevées des structures multicouches avec un excellent niveau de cohésion. En particulier, la composition adhésive selon l'invention satisfait aux exigences sanitaires requises pour être utilisée pour fabriquer des structures multicouches destinées à l'emballage et au conditionnement de produits alimentaires, cosmétiques, pharmaceutiques ou d'hygiène corporelle. En particulier, la composition adhésive selon l'invention présente une viscosité adaptée à température ambiante et est suffisamment stable pour être mise en oeuvre dans des procédés industriels de complexage classiques. 3053972 7 Le niveau de cohésion et la tenue thermique des compositions adhésives peuvent être évalués de manière bien connue de l'homme du métier, tel qu'illustré dans les exemples. RE SUME DE L'INVENTION Un premier objet de l'invention concerne une composition adhésive bicomposante à base de polyuréthane comprenant un composant -NCO et un composant -OH tels que : - le composant -NCO est une composition comprenant : A) au moins un prépolymère de polyuréthane comportant au moins deux groupements terminaux NCO obtenu par réaction de polyaddition : -d'au moins un polyisocyanate aliphatique choisi parmi les monomères diisocyanates aliphatiques et les mélanges d'au moins un monomère diisocyanate aliphatique avec au moins un triisocyanate à base de XDI, et -d'au moins un polyester diol, B) au moins un triisocyanate à base de XDI, et - le composant -OH est une composition comprenant au moins un polyester polyol. Selon un mode de réalisation, le(s) monomère(s) diisocyanate(s) aliphatique(s) est (sont) choisi(s) parmi : - le xylène diisocyanate (XDI), - les monomère diisocyanates aliphatiques différents du XDI, -et leurs mélanges. Selon un mode de réalisation, la quantité de monomère(s) diisocyanate(s) aliphatique(s) par rapport à la quantité de polyester diol(s) est telle que le rapport molaire NCO/OH, noté ri, va de 1,0 à 2,2, de préférence de 1,2 à 2,0. Ce rapport ri correspond au rapport du nombre de groupes NCO (présents dans la quantité totale de monomère(s) diisocyanate(s) aliphatique(s) utilisé(s) pour synthétiser le prépolymère de polyuréthane à terminaisons NCO) sur le nombre de groupes OH (présents dans la quantité totale de diol(s) utilisé(s) pour synthétiser le prépolymère de polyuréthane à terminaisons NCO). Selon un mode de réalisation, le monomère diisocyanate aliphatique utilisé pour préparer le prépolymère de polyuréthane à terminaisons NCO est un mélange de monomères diisocyanates aliphatiques comprenant au moins le XDI, de préférence au moins 50% en poids de XDI par rapport au poids dudit mélange, ce dernier pouvant être sous la forme d'un isomère pur du XDI, ou sous la forme d'un mélange d'isomères du XDI. 3053972 8 Selon un mode de réalisation préféré, le monomère diisocyanate aliphatique utilisé pour préparer le prépolymère de polyuréthane à terminaisons NCO est le XDI, celui-ci pouvant être sous la forme d'un isomère pur, tel que le méta-xylène diisocyanate (m-XDI), ou sous la forme d'un mélange d'isomères de XDI. Selon un mode de réalisation, le rapport molaire du nombre de groupes NCO présents dans la quantité totale de monomère(s) diisocyanate(s) aliphatique(s) utilisé(s) pour synthétiser le prépolymère de polyuréthane à terminaisons NCO A) sur le nombre de groupes NCO présents dans la quantité totale de triisocyanate(s) à base de XDI, noté r2, va de 3 à 11, de préférence de 5 à 11. Selon un mode de réalisation, la réaction de polyaddition a lieu en présence ou non d'au moins un catalyseur de réaction, à une température de réaction T1 inférieure à 95°C et de préférence allant de 65°C à 80°C, dans des conditions anhydres. Selon un mode de réalisation préféré, le(s) triisocyanate(s) à base de XDI est (sont) choisi(s) parmi les isocyanurates du XDI, les biurets du XDI, les adduits de XDI et de triols, et leurs mélanges. Selon un mode de réalisation, le composant -NCO comprend une teneur en monomère(s) diisocyanate(s) aliphatique(s) inférieure ou égale à 0,5% en poids par rapport au poids du composant -NCO. Selon un mode de réalisation, le(s) polyester diol(s) et/ou polyester polyol(s) possède(nt) une masse molaire moyenne en nombre allant de 1000 à 4000 g/mol. Selon un mode de réalisation, les composants -NCO et -OH, destinés à être mélangés, sont présents dans la composition adhésive bicomposante selon l'invention, dans des quantités telles que le rapport molaire NCO/OH noté r3, va de 2 à 15, plus préférentiellement de 6 à 11. Ce rapport r3 correspond au rapport du nombre de groupes NCO présents dans la quantité totale de composant NCO destiné à être mélangé sur le nombre de groupes OH présents dans la quantité totale de composant OH destiné à être mélangé. L'invention a également pour objet une structure multicouche comprenant au moins deux couches de matériau liées entre elles par une couche adhésive, caractérisé en ce que ladite couche adhésive est constituée par la composition adhésive selon l'invention à l'état réticulé. Selon un mode de réalisation, la structure multicouche selon l'invention comprend au moins une couche de matériau à base d'aluminium. L'invention a également pour objet un procédé de fabrication d'une structure multicouche selon l'invention, comprenant les étapes suivantes : 3053972 9 (i) le mélange des composants -NCO et -OH de la composition adhésive bicomposante selon l'invention, puis (ii) l'enduction dudit mélange sur la surface d'une première couche de matériau, puis (iii) le contrecollage de la surface d'une deuxième couche de matériau sur ladite surface enduite, puis (iv) la réticulation dudit mélange. Selon un mode de réalisation du procédé de fabrication, le mélange du composant -NCO et du composant -OH comprend au moins un solvant et le procédé comprend en outre une étape d'évaporation du ou des solvants. L'invention a également pour objet l'utilisation d'une structure multicouche selon l'invention pour la fabrication d'emballages flexibles, et en particulier d'emballages flexibles, thermoscellables, stérilisables et/ou pasteurisables. D'autres objets et caractéristiques de la présente invention apparaîtront plus clairement à la lecture de la description et des exemples. EXPOSE DETAILLE DES MODES DE REALISATION DE L'INVENTION Dans la présente demande, en l'absence d'indication contraire : - les quantités exprimées sous la forme de pourcentage correspondent à des pourcentages poids/poids ; - les masses moléculaires moyennes en nombre (Mn), exprimées en gramme par mole (g/mol) sont déterminées par calcul par l'analyse de la teneur en groupes terminaux (NCO ou OH) exprimée en milliéquivalent par gramme (méq/g) et la fonctionnalité (nombre de groupe NCO ou OH par mole) de l'entité considérée (prépolymère de polyuréthane à terminaisons NCO, polyester diol ou polyester polyol) ; - l'indice hydroxyle d'un polyester polyol (noté IOH) représente le nombre de fonctions hydroxyles par gramme de polyester polyol et est exprimé dans le texte de la présente demande sous la forme du nombre équivalent de milligrammes de potasse (KOH) utilisés dans le dosage des fonctions hydroxyles. L'IOH peut être mesuré expérimentalement par exemple selon la norme ISO 14900 :2001. Dans le cas d'un mélange de polyester polyols, l'IOH peut également être calculé à partir des IOH connus de chacun des polyester polyols et de leur teneur pondérale respective dans ledit mélange. - la teneur en monomère diisocyanate est mesurée selon la méthode d'analyse suivante reposant sur la réaction spécifique du groupe isocyanate NCO avec une amine (1-(2- méthoxyphényl)pipérazine ou PPZ) pour former des dérivés stables d'urée. Ces dérivés sont 3053972 obtenus lors de la préparation de l'échantillon d'adhésif par dilution/solubilisation de cet échantillon à l'aide d'une solution d' acétonitrile à 0,02 mol/L de PPZ. Les dérivés de PZZ formés à partir des isocyanates contenus dans l'échantillon à analyser sont ensuite dosés par un système de Chromatographie Liquide Haute Performance (CLHP) à phase inversée en C18 avec un gradient de phase mobile comprenant un mélange d'eau et d' acétonitrile tamponné à l'aide d'une solution aqueuse de tétrabutylammonium bisulfate à 0,2% en poids, à un pH allant de 2 à 3, muni d'un détecteur Ultra-Violet (UV) fonctionnant à 254 nm. Ces composés sont identifiés et quantifiés en comparant leur temps de rétention et leur surface de pics chromatographiques avec ceux des dérivés PPZ étalons obtenus par réaction d'un monomère diisocyanate de nature et concentration connue. - la viscosité peut être mesurée à l'aide d'un viscosimètre Brookfield. - les différents modes de réalisations décrits dans la présente demande peuvent être combinés entre eux. Composition adhésive bicomposante : La présente invention concerne une composition adhésive bicomposante à base de polyuréthane comprenant un composant -NCO et un composant -OH tels que : - le composant -NCO est une composition comprenant : A) au moins un prépolymère de polyuréthane comportant au moins deux groupements terminaux NCO obtenu par réaction de polyaddition : -d'au moins un polyisocyanate aliphatique choisi parmi les monomères diisocyanates aliphatiques et leur mélange avec au moins un triisocyanate à base de XDI, et -d'au moins un polyester diol, B) au moins un triisocyanate à base de XDI, et - le composant -OH est une composition comprenant au moins un polyester polyol. Composant -NCO : Le composant -NCO comprend au moins un prépolymère de polyuréthane à terminaisons NCO A) obtenu par réaction de polyaddition : -d'au moins un polyisocyanate aliphatique choisi parmi les monomères diisocyanates aliphatiques et leur mélange avec au moins un triisocyanate à base de XDI, et -d'au moins un polyester diol. 3053972 11 Le(s) monomère(s) diisocyanate(s) aliphatique(s) utilisable(s) pour préparer le prépolymère de polyuréthane à terminaisons NCO A) utilisé selon l'invention peu(ven)t être choisi(s) parmi les diisocyanates suivants, et leur mélange : - Hexamethylene diisocyanate (HDI), - Heptane diisocyanate, - Octane diisocyanate, - Nonane diisocyanate, - Decane diisocyanate, - Undecane diisocyanate, - Dodecane diisocyanate, - Allophanate de HDI, tel que défini dans la demande FR3015510, incorporé par référence dans la présente demande, - Methylene bis(4-cyclohexylisocyanate) (HMDI), - Isophorone diisocyanate (IPDI), - Norbornane diisocyanate, - Norbornene diisocyanate, - 1,4-cyclohexane diisocyanate (CHDI), - Methylcyclohexane diisocyanate, - Ethylcyclohexane diisocyanate, - Propylcyclohexane diisocyanate, - Methyldiethylcyclohexane diisocyanate, - Cyclohexane dimethylene diisocyanate, - 1,5-diisocyanato-2-methylpentane (MPDI), - 1,6-diisocyanato-2,4,4-trimethylhexane, - 1,6-diisocyanato-2,2,4-trimethylhexane (TMDI), - 4-isocyanatomethy1-1,8-octane diisocyanate (TIN), - (2,5)-bis(isocyanatomethyl)bicyclo[2.2.1]heptane (2,5-NBDI), - (2,6)-bis(isocyanatomethyl)bicyclo[2.2.1]heptane (2,6-NBDI), - 1,3-bis(isocyanatomethyl)cyclohexane (1,3-H6-XDI), - 1,4-bis(isocyanatomethyl)-cyclohexane (1,4-H6-XDI). Selon un mode de réalisation, le(s) monomère(s) diisocyanate(s) aliphatique(s) utilisé(s) pour préparer le prépolymère de polyuréthane à terminaisons NCO est (sont) choisi(s) parmi le xylène diisocyanate (XDI) et/ou les monomères diisocyanates aliphatiques différents du XDI, tels que l'isophorone diisocyanate (IPDI). 3053972 12 Selon un mode de réalisation, le monomère diisocyanate aliphatique utilisé pour préparer le prépolymère de polyuréthane à terminaisons NCO est un mélange de monomères diisocyanates aliphatiques comprenant de 0 à 100% en poids de XDI, de préférence au moins 50% en poids de XDI, par rapport au poids dudit mélange, ledit XDI pouvant être sous la forme d'un isomère pur du XDI, ou sous la forme d'un mélange d'isomères du XDI. Selon un mode de réalisation préféré, le monomère diisocyanate aliphatique utilisé pour préparer le prépolymère de polyuréthane à terminaisons NCO est le XDI, celui-ci pouvant être sous la forme d'un isomère pur, tel que le méta-xylène diisocyanate (m-XDI), ou sous la forme d'un mélange d'isomères de XDI. En particulier, le(s) monomère(s) diisocyanate(s) aliphatique(s) peu(ven)t être utilisé(s) sous la forme d'une composition de diisocyanates aliphatiques comprenant au moins 90% en poids, et de préférence au moins 95% en poids par rapport au poids de ladite composition, d'un monomère diisocyanate aliphatique. Le(s) monomère(s) diisocyanate(s) aliphatique(s) utilisable(s) pour préparer le prépolymère de polyuréthane à terminaisons NCO A) utilisé selon l'invention est (sont) disponible(s) dans le commerce. Le(s) polyester diol(s) utilisable(s) pour préparer le prépolymère de polyuréthane à terminaisons NCO A) utilisé selon l'invention peu(ven)t être choisi(s) parmi ceux dont la masse moléculaire moyenne en nombre Mn est inférieure ou égale à 4000 g/mol, de préférence parmi ceux dont la masse moléculaire moyenne en nombre Mn va de 1000 à 4000 g/mol. De préférence, le(s) polyester diol(s) utilisable(s) pour préparer le prépolymère de polyuréthane à terminaisons NCO A) utilisé selon l'invention présente(nt) un indice hydroxyle (I0H) allant de 28 à 112 mg KOH/g. Le(s) polyester diol(s) utilisable(s) pour préparer le prépolymère de polyuréthane à terminaisons NCO A) utilisé selon l'invention peu(ven)t être choisi(s) parmi : - des polyester diols issus de la polycondensation d'au moins un diacide carboxylique ou d'au moins un de ses anhydrides ou diesters correspondants, avec au moins un diol, - des polyester diols issus d'une polymérisation avec ouverture de cycle d'au moins une lactone cyclique avec au moins diol, tels que les polycaprolactone polyols. Le(s) diacide(s) carboxylique(s) utilisable(s) pour la synthèse des polyester diols suscités sont linéaire(s) ou ramifié(s), cyclique(s) ou acyclique(s), saturé(s) ou insaturé(s), aromatique(s) ou aliphatique(s), et comprennent de préférence de 3 à 40 atomes de carbone, et plus préférentiellement de 6 à 10 atomes de carbone. 3053972 13 Le(s) diol(s) utilisable(s) pour la synthèse des polyester diols sus-cités peu(ven)t être choisi(s) parmi les polyalkylène diols, les polyoxyalkylène-diols, et les mélanges de ces composés, la partie alkylène (saturée) de ces composés, étant de préférence linéaire ou ramifiée, et comprenant de préférence de 2 à 40 atomes de carbone, et plus préférentiellement de 2 à 8 atomes de carbone. Le(s) lactone(s) cyclique(s) utilisable(s) pour la synthèse des polyester diols sus-cités comprennent de préférence de 3 à 7 atomes de carbone. Selon un mode de réalisation, on utilise un mélange d'au moins deux, et de préférence de deux, polyester diol(s) pour préparer le prépolymère de polyuréthane à terminaisons NCO A) utilisé selon l'invention. Le(s) polyester diol(s) utilisable(s) pour préparer le prépolymère de polyuréthane à terminaisons NCO A) utilisé selon l'invention peu(ven)t être préparé(s) de manière conventionnelle, et/ou est (sont) largement disponible(s) dans le commerce comme illustré dans les exemples. Le(s) polyester diol(s) utilisable(s) pour préparer le prépolymère de polyuréthane à terminaisons NCO A) utilisé selon l'invention peu(ven)t être utilisé(s) comme polyester polyol(s) utilisable(s) dans le composant -OH. Le(s) triisocyanate(s) à base de XDI utilisable(s) pour préparer le prépolymère de polyuréthane à terminaisons NCO A) utilisé selon l'invention ou entrant dans la composition du composant -NCO est (sont) choisi(s) de préférence parmi les isocyanurates de XDI, les biurets de XDI, les adduits de XDI et de triols, et leurs mélanges. En particulier, le(s) isocyanurate(s) de XDI peuvent être utilisé(s) sous la forme d'une composition de (poly)isocyanurate(s) de XDI comprenant au moins 70% en poids en isocyanurate(s) de XDI par rapport au poids de ladite composition. De préférence, le(s) isocyanurate(s) de diisocyanate utilisable(s) selon l'invention répond(ent) à la formule générale (I) suivante : NCO ,R CH2' 0 N 0 NOCN~R~CH2 N cH'RNCO y 0 dans laquelle R représente : 3053972 14 -le radical divalent dérivé du xylène diisocyanate (tel que le m-XDI) : A titre de triols utilisables pour préparer les adduits de XDI et triol, on peut citer par exemple le Glycérol, Triméthylolméthane (TMM), Triméthyloléthane (TME) et Triméthylolpropane (TMP). De préférence, on utilise le TMP. A titre d'exemple d'adduits de XDI et de triols utilisables selon l'invention, on peut citer l'adduit de méta-xylène diisocyanate et de triméthylolpropane, tel que représenté ci-dessous. CH3-CH2-C-[CH2-0-C(=0)-NH-CH CH2-NCO]3 Lorsque le prépolymère de polyuréthane à terminaisons NCO A) est obtenu entre autre à partir de triisocyanate(s) à base de XDI tel qu'envisagé précédemment, celui-ci (ceux-ci) sont de préférence identiques aux triisocyanate(s) à base de XDI B) entrant dans la composition du composant -NCO. De préférence, on utilise un seul triisocyanate à base de XDI pour préparer le prépolymère de polyuréthane à terminaisons NCO A). Le(s) triisocyanate(s) à base de XDI utilisable(s) selon l'invention est (sont) disponible(s) dans le commerce. Le prépolymère de polyuréthane comportant au moins deux groupements terminaux NCO A) est obtenu de préférence par réaction de polyaddition d'au moins un monomère diisocyanate aliphatique et d'au moins un polyester diol, en présence ou non d'au moins triisocyanate à base de XDI, la quantité de monomère diisocyanate aliphatique(s) étant en excès stoechiométrique par rapport à la quantité de polyester diol(s). De préférence, les quantités en monomère(s) diisocyanate(s) aliphatique(s) et en polyester diol(s) utilisés pour la synthèse du prépolymère de polyuréthane à terminaisons NCO A) sont telles que le rapport molaire NCO/OH, noté ri, va de va de 1,0 à 2,2, de préférence de 1,2 à 2,0. Les quantités pondérales de monomère(s) diisocyanate(s) aliphatique(s) et de polyester diol(s) à charger dans le réacteur sont déterminées sur la base de ce rapport ainsi que l'indice d'hydroxyle IOH du polyester diol ou mélange de polyester diols, mesuré expérimentalement 3053972 ou calculé à partir des IOH des polyester diols présents et de leur teneur pondérale respective dans ledit mélange. Selon un mode de réalisation préféré, le prépolymère de polyuréthane comportant au moins deux groupements terminaux NCO A) est obtenu par réaction de polyaddition d'au moins un monomère diisocyanate aliphatique et d'au moins un polyester diol, en présence d'au moins un triisocyanate à base de XDI, la quantité de monomère diisocyanate aliphatique(s) étant en excès stoechiométrique par rapport à la quantité de polyester diol(s). Selon une première variante de ce mode de réalisation, au moins un monomère diisocyanate aliphatique est mis à réagir avec au moins un polyester diol, puis ledit mélange est mis à réagir avec au moins un triisocyanate à base de XDI. Selon une deuxième variante de ce mode de réalisation, lorsque le prépolymère de polyuréthane comportant au moins deux groupements terminaux NCO A) est obtenu à partir de plusieurs polyester diols, au moins un monomère diisocyanate aliphatique est mis à réagir avec au moins un premier polyester diol, puis ledit mélange est mis à réagir avec au moins un triisocyanate à base de XDI, puis le mélange obtenu peut être mis à réagir avec au moins un second polyester diol, identique ou différent du (des) premier(s) polyester diol(s). Les quantités de monomère(s) diisocyanate(s) aliphatique(s) utilisé(s) pour la synthèse du prépolymère de polyuréthane à terminaisons NCO A) et de triisocyanate(s) à base de XDI sont telles que le rapport r2, va de 3 à 11, de préférence de 5 à 11. Ce rapport r2 correspond au rapport du nombre de groupes NCO présents dans la quantité totale de monomère(s) diisocyanate(s) utilisé(s) pour la synthèse du prépolymère de polyuréthane à terminaisons NCO A) sur le nombre de groupes NCO présents dans la quantité totale de triisocyanate(s) présent(s) dans le composant -NCO et éventuellement utilisé(s) pour la synthèse du prépolymère de polyuréthane à terminaisons NCO A). Le prépolymère de polyuréthane à terminaisons NCO A) tel que défini précédemment peut être préparé en présence ou non d'au moins un catalyseur de réaction, à une température de réaction T1 inférieure à 95°C et de préférence allant de 65°C à 80°C, dans des conditions anhydres. Le prépolymère de polyuréthane à terminaisons NCO A) tel que défini précédemment peut être préparé en présence de solvant organique. Le composant -NCO peut comprendre en outre au moins un solvant organique, de préférence en une quantité allant de 5 à 55% en poids, plus préférentiellement allant de 15 à 45% en poids, par rapport au poids total du composant -NCO. 3053972 16 Le solvant organique peut être choisi parmi l'acétate d'éthyle, le n-butyle acétate, la méthyl éthyl cétone, le xylène, le tétrahydrofurane, le méthyl-tétrahydrofurane, ou encore parmi l'Isane® (à base d'isoparaffines, disponible auprès de la société Total) ou l'Exxol® D80 (à base d'hydrocarbures aliphatiques, disponible auprès de la société ExxonMobil Chemical). Selon un mode de réalisation, le composant -NCO possède une viscosité mesurée à température ambiante (23°C) allant de 500 à 5000 mPa.s, de préférence allant de 600 à 2000 mPa. s. Le composant -NCO obtenu peut comprendre une teneur en monomère(s) diisocyanate(s) aliphatique(s) inférieure ou égale à 0,5% en poids par rapport au poids du composant -NCO. La teneur en groupes NCO dans le composant -NCO va de préférence de 40 à 125 milliéquivalents de groupes NCO pour 100 grammes (noté méq NCO/100g) d'extrait sec de composant -NCO, préférentiellement de 60 à 100 méq NCO/100g d'extrait sec de composant NCO. Le composant -NCO peut être préparé par simple mélange de ses ingrédients ou selon un mode de réalisation préféré, par un procédé de préparation comprenant : - dans une première étape El, le mélange d'au moins un monomère diisocyanate aliphatique et d'au moins un polyester diol, puis - dans une deuxième étape E2, l'introduction d'au moins un triisocyanate à base de XDI dans le mélange de la première étape, - la quantité de monomère diisocyanate aliphatique(s) étant en excès stoechiométrique par rapport à la quantité de polyester diol(s), - de préférence les quantités de monomère(s) diisocyanate(s) aliphatique(s) utilisé(s) pour la synthèse du prépolymère de polyuréthane à terminaisons NCO A) et de triisocyanate(s) à base de XDI étant telles que le rapport du nombre de groupes NCO présents dans la quantité totale de monomère(s) diisocyanate(s) aliphatique(s) utilisé(s) sur le nombre de groupes NCO présents dans la quantité totale de triisocyanate(s) à base de XDI, noté r2, va de 3 à 11, plus préférentiellement de 5 à 11, - de préférence en présence d'au moins un catalyseur de réaction et d'au moins un solvant, à une température de réaction Ti inférieure à 95°C et plus préférentiellement allant de 65°C à 80°C, dans des conditions anhydres. L'introduction de triisocyanate à base de XDI après obtention d'un prépolymère de polyuréthane à terminaisons NCO à l'étape El, permet avantageusement d'obtenir un 3053972 17 composant -NCO substantiellement exempt de monomère diisocyanate aliphatique résiduel et de faible une viscosité à température ambiante. Lorsque le prépolymère de polyuréthane comportant au moins deux groupements terminaux NCO A) est préparé à partir de plusieurs polyester diols, au moins un polyester diol peut être introduit à l'étape El et au moins un polyester diol peut être introduit ultérieurement par exemple dans une troisième étape E3 suivant l'introduction du (des) triisocyanate à base de XDI dans le mélange. Composant -OH : Le(s) polyester polyol(s) utilisé(s) selon l'invention peu(ven)t représenter de 50% à 100% en poids du poids du composant -OH, de préférence de 60% à 90% en poids du poids du composant -OH. A titre de polyester polyols utilisables dans le composant -OH, on peut utiliser n'importe quel polyester polyol habituellement utilisé dans le domaine des adhésifs de lamination bicomposants. De préférence, le(s) polyester polyol(s) utilisable(s) dans le composant -OH présente(nt) un indice hydroxyle (I0H) allant de 28 à 112 mg KOH/g. De préférence, le(s) polyester polyol(s) utilisable(s) dans le composant -OH est (sont) linéaire(s) ou ramifié(s), saturé(s) ou insaturé(s). De préférence, le(s) polyester polyol(s) utilisable(s) dans le composant -OH est (sont) de préférence choisi(s) parmi les polyester diols et leurs mélanges. Plus préférentiellement, le(s) polyester polyol(s) est (sont) choisi(s) parmi les polyester diols utilisés pour préparer le prépolymère de polyuréthane à terminaisons NCO A) et les mélanges de polyester diol(s) comprenant au moins un polyester diol utilisé pour préparer le prépolymère de polyuréthane à terminaisons NCO A). De préférence, la quantité de polyester polyol(s) utilisé(s) dans le composant -OH est telle que la teneur en groupes OH va de 70 à 100 milliéquivalents de groupes OH pour 100 grammes (noté méq KOH/g) d'extrait sec de composant -OH, et préférentiellement de 80 à 90 méq OH/100 g d'extrait sec de composant -OH. De préférence, les composants -NCO et -OH sont mélangés dans des quantités telles que le rapport r3, va de 2 à 15, plus préférentiellement de 6 à 11. De préférence, le mélange des composants -NCO et -OH est tel qu'il permet d'obtenir une composition présentant une viscosité adaptée à son utilisation dans un procédé de complexage conventionnel. 3053972 18 La composition adhésive bicomposante selon l'invention peut en outre comprendre au moins un promoteur d'adhésion, de préférence choisi parmi les silanes, les aminosilanes, les acryloyl silanes, et leurs mélanges. Le ou les promoteurs d'adhésion peut/peuvent être présente(s) dans le composant -NCO et/ou dans le composant -OH, de préférence dans le composant -NCO. L'utilisation de promoteur d'adhésion confère à l'adhésif une meilleure résistance à la délamination à chaud particulièrement utile lorsqu'on souhaite fabriquer des laminés devant subir un traitement de pasteurisation ou de stérilisation. La concentration totale en promoteur d'adhésion dans la composition adhésive bicomposant selon l'invention va de préférence de 0,1 à 2% en poids, plus préférentiellement de 0,5 à 1,5% en poids, par rapport au poids total de la composition adhésive. Structure multicouche La composition adhésive selon l'invention peut être utilisée pour fabriquer une structure multicouche telle que décrite ci-après. Ainsi, l'invention a également pour objet une structure multicouche comprenant au moins deux couches de matériau liées entre elles par une couche adhésive, caractérisé en ce que ladite couche adhésive est constituée par une composition adhésive selon l'invention à l'état réticulé. La couche adhésive est obtenue par réticulation de la composition adhésive (ou mélange adhésif) obtenue par mélange des composants -NCO et -OH, à raison d'une quantité de préférence inférieure ou égale à 5 g/m2, plus préférentiellement allant de 1,4 à 4,5 g/m2, et mieux encore allant de 2 à 4 g/m2. Les couches de matériau entourant la couche adhésive sont généralement constituées d'un ou plusieurs matériaux habituellement utilisés pour fabriquer des emballages flexibles. A titre de matériaux utilisables, on peut citer le papier, un métal, comme par exemple l'aluminium, et les polymères thermoplastiques, ces derniers pouvant par ailleurs être métallisés ou enduits de substance(s) particulière(s) (par exemple à base d'oxyde de silicium ou d'oxyde d'aluminium) pour conférer des propriétés additionnelles (par exemple de barrière à l'humidité, aux gaz (02, N2, CO2, et leurs mélanges) et/ou à la lumière et aux rayons ultra-violet (UV)) au polymère thermoplastique. A titre de polymères thermoplastiques utilisables, on peut citer par exemple : - le polyéthylène (PE), - le polypropylène (PP), - un copolymère à base d'éthylène et de propylène, 3053972 19 - le polyamide (PA), orienté ou non, - le polyéthylènetéréphtalate (PET), ou encore - un copolymère à base d'éthylène comme par exemple un copolymère greffé anhydride maléïque, un copolymère d'éthylène et d'acétate de vinyle (EVA), un copolymère d'éthylène et d'alcool vinylique (EVOH), un copolymère d'éthylène et d'un acrylate d'alkyle tel que l'acrylate de méthyle (EMA) ou de butyle (EBA), - le polystyrène (PS), - le polychlorure de vinyle (PVC), - le polychlorure de vinylidène (PVDC), - le polyfluorure de vinylidène (PVDF), - un polymère ou copolymère d'acide lactique (PLA), ou - un polyhydroxyalkanoate (PHA). Les films en PET ou PP peuvent notamment être métallisés (par de l'aluminium). La préparation de ces films de polymère thermoplastique métallisés est bien connue par l'homme du métier et permet de revêtir de manière homogène au moins une des surfaces dudit film d'une couche de particules métalliques (aluminium), en général de quelques nanomètres d'épaisseur. Les couches de matériau entourant la couche adhésive peuvent en outre comprendre un ou plusieurs additifs afin de leurs conférer des propriétés additionnelles. A titre d'additifs utilisables, on peut citer par exemple des agents glissants et des agents antibuée. Selon un mode de réalisation préféré, l'invention concerne une structure multicouche comprenant au moins deux couches de matériau liées entre elles par au moins une couche adhésive, caractérisé en ce que : - ladite couche adhésive est constituée par une composition adhésive selon l'invention obtenue après mélange de ses composants à l'état réticulé, à raison d'une quantité inférieure à 5 g/m2, et - lesdites couches de matériau étant constituées de préférence d'un ou plusieurs matériaux choisis indépendamment l'un de l'autre parmi le polyamide orienté (OPA), le PE, le PP, le PET, le PET métallisé, et l'aluminium. Après réticulation, le joint adhésif (constitué par la couche de colle réticulée) assure un niveau de cohésion satisfaisant entre les deux couches de matériau, qui est avantageusement maintenu après une exposition brève ou prolongée dudit joint adhésif à température élevée, ce qui permet de fabriquer d'une part, des structures multicouches thermoscellables, c'est-à-dire pouvant notamment être soumises à une température supérieure ou égale à 200°C pendant une seconde environ, et d'autre part, des structures multicouches stérilisables ou pasteurisables, 3053972 c'est-à-dire pouvant être exposée à des températures allant de 100°C à 135°C, ou encore allant de 70°C à moins de 100°C (par exemple de 70°C à 99°C), respectivement, pendant une durée suffisante pour assurer la stérilisation ou la pasteurisation de la structure multicouche et le cas échéant du contenu conditionné dans ladite structure. Cette durée peut varier dans une large mesure selon la nature du contenu conditionné (par exemple aliment). De préférence, cette durée est d'au moins 15 minutes. Plus préférentiellement, cette durée va de 15 minutes à 2 heures. Selon un mode de réalisation plus préféré, l'invention concerne une structure multicouche comprenant une première couche de matériau métallique et une deuxième couche de matériau, identique ou différente de la première, et liées entre elles au niveau de la surface métallique de ladite couche de matériau métallique par au moins une couche adhésive, caractérisé en ce que : - ladite couche adhésive est constituée par une composition adhésive selon l'invention obtenue après mélange de ses composants à l'état réticulé, à raison d'une quantité inférieure à 5 g/m2. La couche de matériau métallique peut être une feuille d'aluminium ou un film en polymère thermoplastique métallisé sur au moins l'une de ses surfaces et de préférence sur une seule surface (par de l'aluminium). L'épaisseur de chacune des deux couches de matériau adjacentes à la couche adhésive et des autres couches éventuellement mises en oeuvre dans la structure multicouche selon l'invention est susceptible de varier dans un large domaine allant de 5 à 150 1.1.m. L'épaisseur totale de la structure multicouche est susceptible de varier également dans un large domaine allant de 20 à 400 pm. De préférence, la structure multicouche se présente sous la forme d'un film multicouche. Procédé de fabrication d'une structure multicouche L'invention a également pour objet un procédé de fabrication d'une structure multicouche selon l'invention, comprenant les étapes suivantes : (i) le mélange des composants -NCO et -OH de la composition adhésive bicomposante selon l'invention, de préférence à température ambiante, puis (ii) l'enduction dudit mélange sur la surface d'une première couche de matériau, puis (iii) le contrecollage de la surface d'une deuxième couche de matériau sur ladite surface enduite, puis (iv) la réticulation dudit mélange, de préférence à température ambiante. 3053972 21 De préférence, les composants -NCO et -OH sont mélangés dans des quantités telle que le rapport r3 va de va de 2 à 15, plus préférentiellement de 6 à 11. L'enduction dudit mélange peut être réalisée sur tout ou partie de la surface d'un matériau. De préférence, le mélange adhésif est enduit à raison d'une quantité de préférence inférieure ou égale à 5 g/m2, plus préférentiellement allant de 1,4 à 4,5 g/m2, et mieux encore allant de 2 à 4 g/m2. En particulier, l'enduction dudit mélange peut être réalisée sous la forme d'une couche d'épaisseur allant de 1,5 à 5 um. L'enduction est réalisée de préférence de manière continue ou substantiellement continue. L'enduction et le contrecollage du second matériau sont généralement effectués dans un intervalle de temps compatible avec le procédé d'enduction, comme il est bien connu de l'homme du métier, c'est-à-dire avant que la couche d'adhésif perde sa capacité à fixer par collage les deux matériaux. Eventuellement, la réticulation du mélange adhésif sur la surface du matériau peut-être accélérée en chauffant le complexe à une température inférieure ou égale à 40°C. Ceci peut être réalisé en plaçant le complexe dans une enceinte climatique maintenue à une température de 40°C et une humidité relative de 50 %. Le temps nécessaire à la réticulation complète de la couche adhésive du complexe est généralement inférieur à 5 jours à compter de la fabrication dudit complexe. Utilisation d'une structure multicouche L'invention a également pour objet l'utilisation d'une structure multicouche selon l'invention pour la fabrication d'emballages flexibles, et en particulier d'emballages flexibles, thermoscellables, stérilisables et/ou pasteurisables. Les complexes selon l'invention peuvent en effet être traités thermiquement sans perte substantielle du niveau de cohésion entre les couches de matériau liées par une couche adhésive selon l'invention. L'invention est à présent décrite dans les exemples de réalisation suivants qui sont donnés à titre purement illustratif, et ne sauraient être interprétés pour en limiter la portée. Exemples 1-2 : Les ingrédients suivants ont été utilisés : 3053972 22 - méta-xylène diisocyanate (m-XDI) titrant en moyenne à 44,7% en poids en groupe NCO par rapport au poids de m-XDI, - l'isophorone diisocyanate (IPDI) titrant en moyenne à 37,6% en poids en groupe NCO par rapport au poids de l'IPDI, - Dekatol® 105 fabriqué par la société Bostik correspondant à un polyester diol d'indice hydroxyle égal à 85 mg KOH/g environ, - Dekatol® 1105 fabriqué par la société Bostik correspondant à un polyester diol d'indice hydroxyle égal à 97,5 mg KOH/g environ, - EPS® 74/1 commercialisé par la société Bostik correspondant à un polyester diol d'indice hydroxyle égal à 34,9 mg KOH/g environ, dilué à 63% en poids dans l'acétate d'éthyle, - Tyzor Pita® commercialisé par la société Dorf Ketal et correspondant à un catalyseur à base d' éthyl-acétoacétate de titane, - Un adduit de m-XDI et de triméthylolpropane correspondant à un triisocyanate à base de XDI titrant en moyenne à 15,3% en poids en groupe NCO par rapport au poids dudit triisocyanate, dilué à 75% en poids dans l'acétate d'éthyle, - Vestanat® T1890/100 commercialisé par la société Evonik correspondant à un triisocyanate isocyanurate d'IPDI titrant en moyenne à 17,3% en poids en groupe NCO par rapport au poids dudit produit commercial, - l'acétate d'éthyle utilisé comme solvant organique, - Silquest® A1110 commercialisé par la société Momentive correspondant à un promoteur d'adhésion de type (3-aminopropyl)triméthoxysilane. 1.1. Composant -NCO : Les composants NCO des exemples 1 et 2 ont été préparés à l'aide des différents ingrédients ci-dessus dans les proportions indiquées dans le tableau 1. Les teneurs figurant dans ce tableau sont exprimées en % en poids par rapport au poids de composant -NCO. Préparation du composant -NCO de l'exemple 1 selon l'invention : Dans un réacteur muni d'un réfrigérant, on introduit 256,35 g de Dekatol® 105 et on chauffe à 50°C. Le mélange est ensuite placé sous vide et maintenu pendant 1 heure sous agitation à 50°C. Le vide est ensuite rompu et on introduit 284,46 g d'acétate d'éthyle, 429,88 g d'EPS® 74/1 puis 87,43 g de m-XDI et on chauffe à 80°C pendant 1 heure. Après cela, on introduit 32,87 g d'une solution à 75% en poids d'adduit de XDI et de TMP dans de l'acétate 3053972 23 d'éthyle, puis 1,10 g de Tyzor Pita® et on maintient le mélange sous agitation pendant 2 heures à 80°C jusqu'à disparition complète des fonctions hydroxyle des polyesters diols. Le taux d'avancement de la réaction est contrôlé en mesurant la teneur en groupe NCO par un dosage de dibutylamine en retour, à l'aide d'acide chlorhydrique selon la norme NF T52132. La réaction est stoppée en refroidissant le mélange à 50°C, lorsque la teneur en groupe NCO mesurée est environ égal à la teneur en groupe NCO souhaitée. Puis, on introduit 7,91 g de Silquest® A1110 lentement sous forte agitation. Préparation du composant -NCO de l'exemple 2 comparatif: Le composant -NCO de l'exemple 2 est préparé en suivant le même procédé de préparation que le composant -NCO de l'exemple 1, dans lequel le m-XDI est remplacé par l'IPDI et la solution d'adduit de XDI et de TMP est remplacée par le Vestanat® T1890/100. Sur les composants ainsi obtenus à l'exemple 1 et 2 : - on a mesuré la teneur en groupe NCO. Cette teneur mesurée en % en poids du composant NCO a été convertie en milliéquivalent de groupes NCO présents dans 100 g de composant NCO (méq/100g), puis rapportée sur 100 g d'extrait sec du composant -NCO, - on a mesuré la viscosité du composant -NCO obtenue est mesurée 24 heures après sa fabrication (J+1) à 23°C, - on a calculé les rapports ri et r2. L'ensemble des valeurs obtenues est consigné dans le tableau 2 ci-dessous. 1.2. Composant -OH : Le composant -OH est préparé par mélange de Dekatol® 1105 et d'EPS 74/1 en quantités telle que le mélange comprend 15% en poids de Dekatol® 1105 et 85% en poids d'EPS 74/1 par rapport au poids du mélange. La teneur en groupe OH dans le composant -OH, exprimée en milligramme de KOH par gramme de composant -OH (mg KOH/g) est convertie en milliéquivalent de groupes OH présents dans 100 g de composant -OH (méq OH/100g), puis rapportée sur 100 g d'extrait sec du composant -OH (voir tableau 2 ci-dessous). 3053972 24 1.3. Préparation de la composition adhésive (ou mélange adhésif): Le composant -NCO préparé au paragraphe 1.1 et le composant -OH préparé au paragraphe 1.2 sont mélangés, compte tenu de leur teneur respective en groupe NCO et groupe OH, selon un rapport pondéral donné permettant d'atteindre un rapport molaire NCO/OH (r3) donné. Ces rapports sont indiqués dans le tableau 2. Le mélange est effectué à température ambiante via une unité de mélange et un mélangeur statique puis introduit entre les rouleaux doseurs de complexage décrite au point 1.4. ci-après pour être appliqué à cette température. 1.4. Préparation des structures multicouches A et B : Le mélange obtenu au paragraphe 1.3. est utilisé pour la fabrication : - d'une structure bicouche A (notée OPA15/CPP70) dont la première couche est constituée d'un film de polyamide orienté (OPA) d'épaisseur 15 i.tm et la deuxième couche d'un film de polypropylène coulé (« cast polypropylene » en anglais, noté CPP) d'épaisseur 70 iam ; et - d'une structure tricouche B (notée (PET12-A17)/CPP70) dont la première couche est constituée d'un film de PET d'épaisseur 12 i.tm, la deuxième couche d'une feuille d'aluminium d'épaisseur 7 iam, et la troisième couche d'un film de CPP d'épaisseur 70 pm. On utilise pour cela une machine de complexage de type Nordmeccanica pourvu d'un dispositif d'enduction de type rouleau fonctionnant à une température de 50°C et à une vitesse de défilement de 50 mètre par minute. Pour préparer la structure bicouche, la composition adhésive constituée du mélange à tester est appliquée entre chacune des couches individuelles de matériau en une couche ayant une épaisseur d'environ 4 i.tm correspondant à une application d'environ 4 grammes de colle par mètre carré de film. Pour préparer la structure tricouche, la composition adhésive constituée du mélange à tester est appliquée entre la feuille d'aluminium et le film de CPP en une couche ayant une épaisseur d'environ 4 i.tm correspondant à une application d'environ 4 grammes de colle par mètre carré de film. Le film de PET et la feuille d'aluminium sont collées à l'aide de la même machine de complexage en appliquant une couche de colle standard polyuréthane LG59 commercialisée par Bostik à raison de 4 grammes de colle par mètre carré correspondant à une épaisseur d'environ 4 pm. 3053972 1.5. Mesure de la cohésion et évaluation du degré de réticulation des structures multicouches A et B à température ambiante (23°C) avant stérilisation : Une première éprouvette de la structure multicouche est laissée à réticuler dans une enceinte climatique maintenue à une température de 23 °C et une humidité relative de 50% pendant 4 jours, et est soumise au test de pelage à 180° décrit ci-après. Une seconde éprouvette de la structure multicouche est laissée à dans les mêmes conditions pendant 7 jours, et est soumise au même test de pelage à 180°. Les mesures de pelage, réalisées à J+4 et J+7, c'est-à-dire 4 jours et 7 jours après la fabrication de la structure multicouche, permettent de suivre la montée en cohésion du mélange adhésif dans le temps. En outre, après avoir réalisé le test de pelage, on a évalué la présence ou non de tack (pouvoir collant) en exerçant une légère pression de l'index sur la surface de la couche de colle laissée apparente après séparation des couches de matériau. La présence de tack indique en général que la colle n'est pas complètement réticulée. Description du test de pelage à 180° d'une structure bicouche : La cohésion du complexe est évaluée par le test de pelage à 180° tel que décrit dans la norme française NF T 54-122. Le principe de ce test consiste en la détermination de la force nécessaire à la séparation (ou pelage) de deux couches individuelles de matériau liées par l'adhésif à tester. Une éprouvette de forme rectangulaire de 15 mm de large et d'environ 10 cm de long est découpée dans le complexe. On décolle manuellement à partir de l'extrémité de cette éprouvette, et sur environ 2 cm, les deux couches individuelles de matériau comprises dans cette bande et les deux extrémités libres ainsi obtenues sont fixées sur deux dispositifs d'attache reliés, respectivement, à une partie fixe et une partie mobile d'un appareil de traction qui sont situées sur un axe vertical. Alors qu'un mécanisme d'entraînement communique à la partie mobile une vitesse uniforme de 100 mm/minute, conduisant au décollement des deux couches dont les extrémités décollées se déplacent progressivement selon un axe vertical en formant un angle de 180°, la partie fixe -reliée à un dynamomètre- mesure la force supportée par l'éprouvette ainsi maintenue, et mesurée en Newton. De manière générale, on estime que le niveau de cohésion de la couche d'un adhésif est suffisant pour que la structure multicouche puisse subir les différentes opérations 3053972 26 nécessaires à sa transformation en emballage flexible, lorsque la valeur obtenue au test de pelage à 180° sur le complexe est supérieure ou égale à 5 Newton (N). Description du test de pelage à 180° d'une structure tricouche : La cohésion du complexe est évaluée de la même façon que pour une structure bicouche au niveau de l'interface entre la couche de CPP et la couche composite constituée des couches individuelles d'aluminium (Al) et de PET. On mesure la force nécessaire à la séparation (ou pelage) de la couche de CPP et de la couche (Aluminium-PET). Résultats : Il a été observé que la composition adhésive de l'exemple 1 réticule plus rapidement que la composition adhésive de l'exemple 2. En effet, après un séjour de 4 jours dans une enceinte climatique maintenue à une température de 23 °C et une humidité relative de 50 %, la composition adhésive de l'exemple 1 avait atteint un degré de réticulation suffisant pour conférer à la structure multicouche le niveau de cohésion nécessaire pour pouvoir être transformée en emballage flexible, contrairement à la composition adhésive de l'exemple 2. En effet, le pelage des complexes A et B obtenus à partir de la composition adhésive de l'exemple 1 a nécessité d'exercer une force de pelage supérieure à 5 Newtons dès J+4, et a conduit à la déchirure d'une des couches de matériau du complexe (OPA ou Aluminium). En revanche, il a été observé que les complexes A et B obtenus à partir de la composition adhésive de l'exemple 2 soumise au test de pelage à J+4 se délaminent au niveau de la couche adhésive et présente du tack sur la surface de la couche de colle laissée apparente après séparation des couches de matériau du complexe. 1.6. Résistance à la stérilisation de la structure multicouche A et B : On place la structure multicouche obtenue au paragraphe 1.4 dans une autoclave à 130°C en phase vapeur durant une heure sous 3 bars, afin de la stériliser, et l'on procède 1 heure après sortie de l'étuve à un test de pelage à 180°. On estime que la structure multicouche présente une résistance à la stérilisation satisfaisante, lorsque le niveau de cohésion mesuré avant stérilisation sur la colle complètement réticulée, et après stérilisation est sensiblement égal. En particulier, cela se traduit par un écart de la valeur obtenue au test de pelage à 180° après stérilisation inférieur ou égal à 30% de la valeur mesurée avant stérilisation. 3053972 27 On a observé pour l'ensemble des compositions adhésives testées que les complexes A présentent une résistance à la stérilisation satisfaisante, mais que seule la composition adhésive de l'exemple 1 selon l'invention permet d'obtenir un complexe B satisfaisant au test de stérilisation. Ainsi, les différents tests réalisés ont permis de démontrer que seules les structures multicouches issues de la composition adhésive de l'exemple 1 présentent l'ensemble des propriétés requises pour fabriquer rapidement des emballages flexibles stérilisables. Tableau 1 Ex.1 Ex.2 (invention) (comparatif) Composant m-XDI 7,95 - -NCO (44,7 %NCO) IPDI - 8,73 (37,6 %NCO) Polyester diol 2330 2291 (I0H = 85mg KOH/g) Polyester diol 24,62 24,20 (I0H = 34,9 mg KOH/g) Catalyseur de réaction 0,10 0,10 à base d'éthyl-acétoacétate de titane Adduit de m-XDI et de triméthylolpropane (15,3 %NCO) 2,24 - Triisocyanate isocyanurate d'IPDI (17,3% NCO) - 3,28 Acétate d'éthyle 41,07 40,07 Promoteur d'adhésion de type (3-aminopropyl)triméthoxysilane 0,72 0,71 Total des ingrédients du composant -NCO 100 100 3053972 28 Tableau 2 Ex.2 E x.1 (comparatif) (invention) Composant Rapport molaire NCO/OH (ri) 1,7 1,6 -NCO Rapport molaire NCO diisocyanate / NCO triisocyanate (r2) 10 3 5 8 Teneur en groupe -NCO dans l'extrait sec du composant -NCO (méq NCO /100g) 71,6 69,9 Viscosité à 23°C à J+1 (mPa.s.) 914 700 Composant Teneur en groupe -OH dans l'extrait sec du composant -OH (méq OH/100g) 86,6 86,6 -OH Mélange des Rapport pondéral du composant -NCO / du composant -OH 100/7 100/10 composants -NCO et -OH Rapport pondéral d'extrait sec du 100/8,2 100/11,5 composant -NCO / d'extrait sec du composant -OH Rapport molaire NCO/OH (r3) 10,1 7,1 Tableau 3 Ex.1 Ex.2 (invention) (comparatif) Grammage (g/m2) 3,7 4 Structure multicouche A B A B Force de pelage avant pasteurisation (N/15mm) J+4 6,56 5,34 4,67 3,96 J+7 7,4 5,56 5,48 426 Résistance à la stérilisation Oui Oui Oui Non REVENDICATIONS1. Composition adhésive bicomposante à base de polyuréthane comprenant un composant -NCO et un composant -OH tels que : - le composant -NCO est une composition comprenant : A) au moins un prépolymère de polyuréthane comportant au moins deux groupements terminaux NCO obtenu par réaction de polyaddition : -d'au moins un polyisocyanate aliphatique choisi parmi les monomères diisocyanates aliphatiques et les mélanges d'au moins un monomère diisocyanate aliphatique avec au moins un triisocyanate à base de XDI, et -d'au moins un polyester diol, B) au moins un triisocyanate à base de XDI, et - le composant -OH est une composition comprenant au moins un polyester polyol. 2. Composition selon la revendication 1, caractérisée en ce que le(s) monomère(s) diisocyanate(s) aliphatique(s) est (sont) choisi(s) parmi : - le xylène diisocyanate (XDI), - les monomère diisocyanates aliphatiques différents du XDI, et - les mélanges de monomères diisocyanates aliphatiques et de XDI comprenant au moins 50% en poids de XDI par rapport au poids dudit mélange. 3. Composition selon la revendication 1 ou 2, caractérisée en ce que le monomère diisocyanate aliphatique est le XDI. 4. Composition selon l'une quelconque des revendications 1 à 3, caractérisée en ce que le rapport du nombre de groupes NCO présents dans la quantité totale de monomère(s) diisocyanate(s) aliphatique(s) utilisé(s) pour synthétiser le prépolymère de polyuréthane à terminaisons NCO, sur le nombre de groupes OH présents dans la quantité totale de diol(s) utilisé(s) pour synthétiser le prépolymère de polyuréthane à terminaisons NCO, noté ri, va de 1,0 à 2,2. 5. Composition selon l'une quelconque des revendications 1 à 4, caractérisée en ce que le rapport molaire du nombre de groupes NCO présents dans la quantité totale de monomère(s) diisocyanate(s) aliphatique(s) utilisé(s) pour synthétiser le prépolymère de polyuréthane à terminaisons NCO A) sur le nombre de groupes NCO présents dans la quantité totale de triisocyanate(s) à base de XDI, noté r2, va de 3 à 11. 6. Composition selon l'une quelconque des revendications 1 à 5, caractérisée en ce que 3053972 30 le(s) triisocyanate(s) à base de XDI est (sont) choisi(s) parmi les isocyanurates du XDI, les biurets du XDI, les adduits de XDI et de triols, et leurs mélanges. 7. Composition selon l'une quelconque des revendications 1 à 6, caractérisée en ce que le(s) polyester diol(s) et polyester polyol(s) présente(nt) un indice hydroxyle (10H) allant de 28 à 112 mg KOH/g. 8. Composition selon l'une quelconque des revendications 1 à 7, caractérisée en ce que la teneur en groupes NCO dans le composant -NCO va de 40 à 125 milliéquivalents de groupes NCO pour 100 grammes d'extrait sec de composant -NCO. 9. Composition selon l'une quelconque des revendications 1 à 8, caractérisée en ce que la teneur en groupes OH va de 70 à 100 milliéquivalents de groupes OH pour 100 grammes d'extrait sec de composant -OH. 10. Composition selon l'une quelconque des revendications 1 à 9, caractérisée en ce que les composants -NCO et -OH, destinés à être mélangés, sont dans des quantités telles que le rapport du nombre de groupes NCO présents dans la quantité totale de composant NCO sur le nombre de groupes OH présents dans la quantité totale de composant OH, noté r3, va de 2 à 15. 11. Structure multicouche comprenant au moins deux couches de matériau liées entre elles par une couche adhésive, caractérisé en ce que ladite couche adhésive est constituée par la composition adhésive telle que définie dans l'une quelconque des revendications 1 à 10 obtenue par mélange des composants -NCO et -OH, à l'état réticulé. 12. Structure multicouche selon la revendication précédente, comprenant au moins une couche de matériau à base d'aluminium. 13. Procédé de fabrication d'une structure multicouche telle que définie dans la revendication 11 ou 12, comprenant les étapes suivantes : (i) le mélange des composants -NCO et -OH, puis (ii) l'enduction dudit mélange sur la surface d'une première couche de matériau, puis (iii) le contrecollage de la surface d'une deuxième couche de matériau sur ladite surface enduite, puis (iv) la réticulation dudit mélange. 14. Procédé selon la revendication précédente, dans lequel le mélange du composant -NCO et du composant -OH comprend au moins un solvant et dans lequel le procédé comprend en outre une étape d'évaporation du ou des solvants. 15. Utilisation d'une structure multicouche telle que définie dans la revendication 11 ou 12 pour la fabrication d'emballages flexibles thermoscellables, stérilisables et/ou pasteurisables.